Intrinsically non-blocking shrink sleeve materialPolymer compositions comprising stiff and tough star shaped styrene butadiene block-copolymers A1 and A2 can be used for making shrink films. Block copolymer A2preferably has the structure (formula) with hard blocks Se and Si,hard random copolymer blocks (B/S)Ae, soft random copolymer blocks (B/S)B coupled by a coupling agent X.One kind includes component (a), (b) and the polymer composition of (c):a) the component a) of 45 to 100 weight % is made up of:a1) at least one star block copolymer a1 of 20 to 80 weight %it includesliang geduan branch, one made of the vi-ny l aromatic monomers of 65 to 95 weight % and the diene of 35 to 5 weight % copolymer block (b/s)aicomposition, glass transition temperature tgait is 40 to 90 deg c, andliang gechang branch, structure st-[(b/s)a]n-(b/s)aior [(b/s)a]n-(b/s)ai, coupled dose of the two coupling by internal block (b/s)aiit is connected with each other, wherein block stby the vi-ny l aromatic monomers and 0 to 5 weight % of 95 to 100 weight % diene be made；block [(b/s)a]nby one or more similar and different copolymer blocks (b/s)acomposition, (b/s)arespectively freely the vi-ny l aromatic monomers of 65 to 95 weight % and the diene of 35 to 5 weight % are made and glass transition temperature tgafor 40 to 90 deg c；the positive number that n is at least 1, preferably n=2 are to 10, block (b/s)aias defined above, wherein block (b/s)ainumber equal molar mass of mn is 5000 to 15000g/mol, and entire block [(b/s)a]nmumber average molar mass mn be then 50000 to 150000g/mol；witha2) at least one star block copolymer a2 of 80 to 20 weight %, having (basic) structure is se-(b/s)btwo ge duan branch and structure are (b/s)ae-si-(b/s)bliang gechang branch, the coupling of coupled dose of liang gechang branch is by block (b/ s)bit is connected with each other,wherein polymer blocks seand siit is identical, seand siby the vi-ny l aromatic monomers and 0 to 5 weight % of 95 to 100 weight % diene be made；copolymer block (b/s)aeby the vi-ny l aromatic monomers of 65 to 95 weight % and the diene of 35 to 5 weight % it is made and glass transition temperature tgait is 40 to 90 deg c；homopolymer or copolymer block (b/s)beach freedom 0 to 25 weight %, it is excellent 1 to 25 weight %, vi-ny l aromatic monomers and 100 to 75 weight % are selected, preferably 99 to 75 weight %'s, diene is made and glass glass transition temperature tgbit is -90 deg c to -60 deg c；b) at least one other thermoplastic polymers tp in addition to block copolymer a1 and a2 of 0 to 55 weight %；withc) at least one additive or processing aid of 0-5 weight %；wherein, be based on entire polymer composition, component (a) and, if necessary, total amount (b) and/or (c) is 100 weights % is measured, and glass transition temperature tg based on the dsc of din en iso 11357-2:2014-07 by determining.
고유한 비-블로킹 수축 슬리브 재료강성 및 강한 인성 별-모양 스티렌 부타디엔 블록-코폴리머 A1 및 A2를 포함하는 폴리머 조성물이 수축 필름을 제조하기 위해서 사용될 수 있다. 블록 코폴리머 A2는 바람직하게는 경질 블록 Se 및 Si, 경질 랜덤 코폴리머 블록 (B/S)Ae, 커플링제 X에 의해서 커플링된 연질 랜덤 코폴리머 블록 (B/S)B를 갖는 하기 구조를 갖는다:[이미지]성분(a), 성분(b) 및 성분(c)를 포함하되,a) 45 내지 100 중량%의 성분 a)로서,a1) 내부 블록 (B/S)Ai에 의해서 (커플링제를 통해 서로) 연결된, 65 내지 95 중량%의 비닐방향족 모노머와 35 내지 5 중량%의 디엔으로부터 제조된 단일 코폴리머 블록 (B/S)Ai으로 이루어지고 40 내지 90℃ 범위의 유리 전이 온도 TgA를 갖는 두 개의 짧은 분지, 및구조 St-[(B/S)A]n-(B/S)Ai 또는 [(B/S)A]n-(B/S)Ai의 두 개의 긴 분지를 갖는 20 내지 80 중량%의 적어도 하나의 별-모양 블록 코폴리머 A1과,a2) 블록 (B/S)B에 의해서 (커플링제를 통해서 서로) 연결된, 구조 Se-(B/S)B의 두 깨의 짧은 분지 및 구조 (B/S)Ae-Si-(B/S)B의 두 개의 긴 분지를 (본질적으로) 갖는 80 내지 20 중량%의 적어도 하나의 별-모양 블록 코폴리머 A2,로 이루어진 45 내지 100 중량%의 성분 a); b) 블록 코폴리머 A1 및 A2가 아닌 0 내지 55 중량%의 적어도 하나의 추가 열가소성 폴리머 TP; 및c) 0 내지 5 중량%의 적어도 하나의 첨가제 또는 가공 조제;를 포함하는 폴리머 조성물로서, 상기 성분 a1)에서, 블록 St는 95 내지 100 중량%의 비닐방향족 모노머 및 0 내지 5 중량%의 디엔으로부터 제조되고; 블록 [(B/S)A]n은 65 내지 95 중량%의 비닐방향족 모노머와 35 내지 5 중량%의 디엔으로부터 각각 제조되고 40 내지 90℃ 범위의 유리 전이 온도 TgA를 갖는 하나 이상의 상이하거나 동일한 코폴리머 블록 (B/S)A로 이루어지고; n은 적어도 1의 정수이고, 바람직하게는 n = 2 내지 10이고, 블록 (B/S)Ai는 상기 정의된 바와 같고, 여기에서, 블록 (B/S)Ai는 5000 내지 15000 g/mol 범위의 수평균 몰 질량 Mn을 가지며 전체 블록 [(B/S)A]n은 50000 내지 150000 g/mol의 수평균 몰 질량 Mn을 갖고;상기 성분 a2)에서, 폴리머 블록 Se 및 Si는 동일하고; 폴리머 블록 Se 및 Si는 95 내지 100 중량%의 비닐방향족 모노머와 0 내지 5 중량%의 디엔으로부터 제조되고; 코폴리머 블록 (B/S)Ae는 65 내지 95 중량%의 비닐방향족 모노머와 35 내지 5 중량%의 디엔으로부터 제조되고, 40 내지 90℃ 범위의 유리 전이 온도 TgA를 가지며; 호모- 또는 코폴리머 블록 (B/S)B는 0 내지 25 중량%, 바람직하게는 1 내지 25 중량%의 비닐방향족 모노머와 100 내지 75 중량%, 바람직하게는 99 내지 75 중량%의 디엔으로부터 제조되고, -90℃ 내지 -60℃ 범위의 유리 전이 온도 TgB를 가지며;성분 (a) 및, 적절한 경우, 성분 (b) 및/또는 성분 (c)의 전체 양이 전체 폴리머 조성물을 기준으로 하여, 100 중량%이고, 유리 전이 온도 Tg가 DIN EN ISO 11357-2:2014-07를 기반으로 하여 DSC에 의해서 측정되는,폴리머 조성물.